수지 조성물 1 내지 16 , 비교 용 수지 조성물 1 내지 3 을 각각 지 지체 위 에 , 건조 후 의 수지 조성물 층 의 두께 가 40 μ m 가 되 도록 , 다 이 코터 로 균일 하 게 도포 하 고 , 70 ℃ 에서 95 ℃ 로 4 분 간 건조 함 으로써 , 지 지체 위 에 수지 조성물 층 을 형성 했 다 . 이어서 , 수지 조성물 층 의 지 지체 와 접합 하 고 있 지 않 은 면 에 , 보호 필름 으로서 폴리프로필렌 필름 ( 오 우지 에프 텍스 사 제조 의 「 알팬 MA - 411 」 , 두께 15 μ m ) 의 조면 ( 粗面 ) 을 첩 합했 다 . 이 로써 , 지 지체 , 수지 조성물 층 , 및 보호 필름 을 이 순 으로 갖 는 수지 시트 를 얻 었 다 .